(57)【要約】  小口径の血管へ移植可能であり、任意の口径を設定可能であり、グラフトを採取時の侵襲性が改善され、グラフトの供給上の問題が克服された人工血管を提供する。脱細胞化されたシート状の血管（脱細胞化血管シート）をロール構造に成型した脱細胞化管状構造体、及び生体組織接着剤により作製される人工血管であって、該人工血管において、人工血管内を流れる血液と接する部分は中膜組織で裏打ちされた内膜組織で構成され、該シートをロール構造に成型した際に該シートが重なる部分（糊しろ部分）は中膜組織で構成され、糊しろ部分に生体組織接着剤が塗布されている該人工血管。
2014109185.tif 000002
【特許請求の範囲】
【請求項１】
脱細胞化されたシート状の血管（脱細胞化血管シート）をロール構造に成型した脱細胞化管状構造体、及び生体組織接着剤により作製される人工血管であって、
該人工血管において、人工血管内を流れる血液と接する部分は中膜組織で裏打ちされた内膜組織で構成され、該シートをロール構造に成型した際に該シートが重なる部分（糊しろ部分）は中膜組織で構成され、糊しろ部分に生体組織接着剤が塗布されている該人工血管。
【請求項２】
生体組織接着剤がフィブリン糊である、請求項１に記載の人工血管。
【請求項３】
フィブリノゲンを糊しろ部分に擦り込んだ後にトロンビン及びフィブリノゲンを塗布させている、請求項１又は請求項２に記載の人工血管。
【請求項４】
トロンビンが、１Ｕ／ｍＬ〜１６０Ｕ／ｍＬである、請求項１から請求項３のいずれか一項に記載の人工血管。
【請求項５】
フィブリノゲンが４ｍｇ／ｍＬ〜２５０ｍｇ／ｍＬである、請求項１から請求項４のいずれか一項に記載の人工血管。
【請求項６】
人工血管の内径が直径約１ｍｍ〜約２０ｍｍである、請求項１から請求項５のいずれか一項に記載の人工血管。
【請求項７】
脱細胞化血管シートが、動物由来の血管をシート状に成型して脱細胞化したもの、又は動物由来の血管を脱細胞化してシート状に成型したものである、請求項１から請求項６のいずれか一項に記載の人工血管。
【請求項８】
血管が動脈又は静脈から選択される血管である、請求項１から請求項７のいずれか一項に記載の人工血管。
【請求項９】
血管が大動脈、頸動脈、内胸動脈、橈骨動脈、及び胃大網動脈からなる群より選択される血管である、請求項８に記載の人工血管。
【請求項１０】
生体組織接着剤が人工血管の外周表面にコーティングされている、請求項１から請求項９のいずれか一項に記載の人工血管。
【請求項１１】
耐圧性が４００mmＨｇ以上である、請求項１から請求項１０のいずれか一項に記載の人工血管。
【請求項１２】
以下の（１）から（５）の工程を含む人工血管の製造方法：
（１）以下の（A）又は（B）のいずれかに記載の脱細胞化血管シートを作製する工程、
（A）動物由来の血管をシート状に成型して血管シートを作製する工程、及び血管シートを脱細胞化して脱細胞化血管シートを作製する工程、
（B）動物由来の血管を脱細胞化して脱細胞化血管を作製する工程、及び脱細胞化血管をシート状に成型して脱細胞化血管シートを作製する工程、
（２）脱細胞化血管シートをロール構造に成型した際に、人工血管内を流れる血液と接する部分は中膜組織で裏打ちされた内膜組織で構成させ、該シートをロール構造に成型した際に該シートが重なる部分（糊しろ部分）は内膜組織を除去し、中膜組織で構成させる工程、
（３）生体組織接着剤を脱細胞化血管シートの糊しろ部分に塗布する工程、
（４）脱細胞化血管シートをロール構造に成型し、糊しろ部分を貼り合わせて人工血管とする工程、および
（５）工程（４）で得られた人工血管の外周表面を生体組織接着剤でコーティングする工程。
【請求項１３】
生体組織接着剤がフィブリン糊である、請求項１２に記載の製造方法。
【請求項１４】
工程（３）において、フィブリノゲンを糊しろ部分に擦り込む工程、及びトロンビン及びフィブリノゲンを糊しろ部分に塗布する工程を含む、請求項１２又は請求項１３に記載の製造方法。
【請求項１５】
トロンビンが、１Ｕ／ｍＬ〜１６０Ｕ／ｍＬである、請求項１２から請求項１４のいずれか一項に記載の製造方法。
【請求項１６】
フィブリノゲンが４ｍｇ／ｍＬ〜２５０ｍｇ／ｍＬである、請求項１２から請求項１５のいずれか一項に記載の製造方法。
【請求項１７】
人工血管の内径が直径約１ｍｍ〜約２０ｍｍである、請求項１２から請求項１６のいずれか一項に記載の製造方法。
【請求項１８】
血管が動脈又は静脈から選択される血管である、請求項１２から請求項１７のいずれか一項に記載の製造方法。
【請求項１９】
血管が大動脈、頸動脈、内胸動脈、橈骨動脈、及び胃大網動脈からなる群より選択される血管である、請求項１８に記載の製造方法。
【請求項２０】
脱細胞化が、高静水圧法、界面活性剤、酵素法、高張液低張液法、及び凍結融解法からなる群より選択される脱細胞化である、請求項１２から請求項１９のいずれか一項に記載の製造方法。
【請求項２１】
脱細胞化が、脱細胞化後に基底膜構造を維持する脱細胞化である、請求項１２から請求項２０のいずれか一項に記載の製造方法。
【請求項２２】
DNaseで処理する工程、及び／又はアルコールで処理する工程をさらに含む、請求項１２から請求項２１のいずれか一項に記載の製造方法。
【請求項２３】
耐圧性が４００mmＨｇ以上である、請求項１２から請求項２２のいずれか一項に記載の製造方法。
【請求項２４】
脱細胞化血管シート又は脱細胞化血管シートをロール構造に成型した脱細胞化管状構造体、及び生体組織接着剤を含む人工血管用キットであって、
該シートにおいて、人工血管内を流れる血液と接する部分は中膜組織で裏打ちされた内膜組織で構成され、該シートをロール構造に成型した際に該シートが重なる部分（糊しろ部分）は中膜組織で構成される、該キット。
【請求項２５】
生体組織接着剤がフィブリン糊である、請求項２４に記載のキット。
【請求項２６】
フィブリノゲンを糊しろ部分に擦り込んだ後にトロンビン及びフィブリノゲンを塗布させる、請求項２４または請求項２５に記載のキット。
【請求項２７】
トロンビンが、１Ｕ／ｍＬ〜１６０Ｕ／ｍＬである、請求項２４から請求項２６いずれか一項に記載のキット。
【請求項２８】
フィブリノゲンが４ｍｇ／ｍＬ〜２５０ｍｇ／ｍＬである、請求項２４から請求項２７のいずれか一項に記載のキット。
【請求項２９】
人工血管の内径が直径約１ｍｍ〜約２０ｍｍである、請求項２４から請求項２８のいずれか一項に記載のキット。
【請求項３０】
脱細胞化血管シートが、動物由来の血管をシート状に成型して脱細胞化したもの、又は動物由来の血管を脱細胞化してシート状に成型したものである、請求項２４から請求項２９のいずれか一項に記載のキット。
【請求項３１】
血管が動脈又は静脈から選択される血管である、請求項２４から請求項３０のいずれか一項に記載のキット。
【請求項３２】
血管が大動脈、頸動脈、内胸動脈、橈骨動脈、及び胃大網動脈からなる群より選択される血管である、請求項３１に記載のキット。
【請求項３３】
生体組織接着剤が人工血管の外周表面にコーティングされている、請求項２４から請求項３２のいずれか一項に記載のキット。
【請求項３４】
耐圧性が４００mmＨｇ以上である、請求項２４から請求項３３のいずれか一項に記載のキット。
【発明の詳細な説明】
【技術分野】
【０００１】
本発明は血管移植に使用される人工血管及びその製造方法に関する。
【背景技術】
【０００２】
冠状動脈及び末梢血管のアテローム性硬化症に対しては、外科的置換又はバイパス手術による治療が行われる。直径５ｍｍ未満の患部には自己血管が好適な置換移植片であり、その際に最もよく使用されるグラフトは、自己の内胸動脈、橈骨動脈、伏在静脈であり、開存率が良好であることが知られている。しかしながら、グラフトを採取するための侵襲を避けることはできない、その長さや質は症例によってばらつきがある、再手術症例の場合にはすでにグラフトを使用されていることもあり、供給できない等の問題点がある。【０００３】
一方、Dacron, ePTFEなどの人工血管は、四肢末梢動脈血行再建には使用されているが，冠動脈のようなさらに小口径の血管においては早期血栓化、内膜肥厚のために使用することができない。近年では、血管内皮細胞を組織工学的手法により人工血管内に播種させることによって、人工血管内腔を血管内皮細胞で被覆することが可能となっており、これにより血液凝固の予防が可能になっている。しかしながら、手術前に患者から骨髄を採取、培養し、これを人工血管に生着させなければならず、時間がかかる上にその費用も高い。特に冠動脈バイパス術のように緊急で施行しなければならないような症例においてはその有用性は低い。
【発明の概要】
【発明が解決しようとする課題】
【０００４】
本発明が解決しようとする課題は、小口径の血管へ移植可能であり、任意の口径を設定可能で、グラフトを採取時の侵襲性が改善され、かつグラフトの供給上の問題が克服された人工血管を提供することである。
【課題を解決するための手段】
【０００５】
本発明の発明者らは、前記課題を解決するために鋭意研究した結果、動物由来の血管をシート状に加工した後に脱細胞化処理を施した、又は動物由来の血管を脱細胞化処理した後にシート状に加工したもの（脱細胞化血管シート）について、該シートをロール構造へ成型した際に、内部を流れる血液と接する部分は中膜組織で裏打ちされた内膜組織で構成され、該シートが重なる部分（糊しろ部分）は内膜組織を除去し、中膜組織で構成されるよう該シートを処理した後、生体組織接着剤でロール構造へ成型させた人工血管が、耐圧性や移植後の開存性に優れていることを見出し、本発明を完成させるに到った。【０００６】
すなわち、本発明は、脱細胞化されたシート状の血管（脱細胞化血管シート）をロール構造に成型した脱細胞化管状構造体、及び生体組織接着剤により作製される人工血管であって、該人工血管において、人工血管内を流れる血液と接する部分は、中膜組織で裏打ちされた内膜組織で構成され、該シートをロール構造に成型した際に該シートが重なる部分（糊しろ部分）は中膜組織で構成され、糊しろ部分に生体組織接着剤が塗布されている該人工血管を含みうる。【０００７】
また、本発明は、以下の（１）から（５）の工程を含む人工血管の製造方法を含む。
（１）以下の（A）又は（B）のいずれかに記載の脱細胞化血管シートを作製する工程、
（A）動物由来の血管をシート状に成型して血管シートを作製する工程、及び血管シートを脱細胞化して脱細胞化血管シートを作製する工程、
（B）動物由来の血管を脱細胞化して脱細胞化血管を作製する工程、及び脱細胞化血管をシート状に成型して脱細胞化血管シートを作製する工程、
（２）脱細胞化血管シートをロール構造に成型した際に、人工血管内を流れる血液と接する部分は中膜組織で裏打ちされた内膜組織で構成され、該シートをロール構造に成型した際に該シートが重なる部分（糊しろ部分）は内膜組織を除去し、中膜組織で構成される工程、
（３）生体組織接着剤を脱細胞化血管シートの糊しろ部分に塗布する工程、
（４）脱細胞化血管シートをロール構造に成型し、糊しろ部分を貼り合わせて人工血管とする工程、および
（５）工程（４）で得られた人工血管の外周表面を生体組織接着剤でコーティングする工程。【０００８】
また、本発明は、脱細胞化血管シート又は脱細胞化血管シートをロール構造に成型した脱細胞化管状構造体、及び生体組織接着剤を含む人工血管用キットであって、該シートにおいて、人工血管内を流れる血液と接する部分は中膜組織で裏打ちされた内膜組織で構成され、該シートをロール構造に成型した際に該シートが重なる部分（糊しろ部分）は中膜組織で構成される、該キットを含みうる
【発明の効果】
【０００９】
本発明では、（１）小口径の人工血管を作製し、冠動脈のような小口径の血管へ移植が可能となる、（２）脱細胞化血管シートから様々な口径の血管を作製することができるため、移植部の血管に適した人工血管を作製することが可能である、（３）血管を異種動物由来とした場合には、自己血管のような供給上の問題や患部以外の組織への侵襲性が改善される、（４）異種動物由来の血管を用いた場合であっても、脱細胞化したスキャホールドのため、免疫拒絶は生じないもしくは大幅に抑制できる、（５）移植後は内腔に内皮が被覆し、スキャホールド内には自己組織を取り込むことから、長期開存性を有し、自己血管に近い理想的な人工血管となる。
【図面の簡単な説明】
【００１０】
【図１】図１は本発明の人工血管を移植時の写真である。
【図２】図２は本発明の人工血管の移植後3週目における人工血管壁の組織写真である。
【発明を実施するための形態】
【００１１】
本発明には、脱細胞化されたシート状の血管（脱細胞化血管シート）をロール構造に成型した脱細胞化管状構造体、及び生体組織接着剤により作製される人工血管であって、該人工血管において、人工血管内を流れる血液と接する部分は中膜組織で裏打ちされた内膜組織で構成され、該シートをロール構造に成型した際に該シートが重なる部分（糊しろ部分）は中膜組織で構成され、糊しろ部分に生体組織接着剤が塗布されている該人工血管を含みうる。
【００１２】
本発明の中膜組織とは、内膜下に存在する弾性板に富んだ層状の組織である。
【００１３】
本発明の内膜組織とは、内皮細胞の支持組織（基底膜）と主として膠原線維より成る組織である。
【００１４】
本発明の生体組織接着剤は、人工血管の形状を保持するものであり、フィブリン糊、シアノアクリレート系の重合性接着剤、ゼラチンとレゾルシノールをホルマリンで架橋させるゼラチン糊などが例示される。生体組織接着剤としてのフィブリン糊の使用は特に好ましい。
【００１５】
本発明の人工血管は、生体組織接着剤としてフィブリン糊を使用する場合には、フィブリノゲンを糊しろ部分に擦り込んだ後にトロンビン及びフィブリノゲンを塗布することが人工血管の耐圧性を向上させる観点から好ましい。
【００１６】
本発明の人工血管は、生体組織接着剤としてフィブリン糊を使用する場合には、トロンビンを塗布する際に、トロンビンが1Ｕ／ｍＬ〜160Ｕ／ｍＬであることが好ましい。
【００１７】
本発明の人工血管は、生体組織接着剤としてフィブリン糊を使用する場合には、フィブリノゲンを塗布する際に、フィブリノゲンが4ｍｇ／ｍＬ〜250ｍｇ／ｍＬであることが好ましい。
【００１８】
本発明の人工血管は、移植部位の血管のサイズに応じて、任意のサイズの内径のものを適宜選択し、作製することが可能である。例えば、内径が直径約１ｍｍ〜約２０ｍｍのものが選択される。
【００１９】
本発明の脱細胞化血管シートは、動物由来の血管をシート状に成型して脱細胞化したもの、又は動物由来の血管を脱細胞化してシート状に成型したものが好ましい。
【００２０】
本発明の血管は、動脈又は静脈から選択される血管であることが好ましい。特に血管は大動脈、頸動脈、内胸動脈、橈骨動脈、及び胃大網動脈からなる群より選択される血管であることが好ましい。
【００２１】
本発明の人工血管は、生体組織接着剤が人工血管の外周表面にコーティングされている場合に、耐圧性が向上する効果や組織との癒着が減少する効果を奏するため、生体組織接着剤を人工血管の外周表面にコーティングしても構わない。
【００２２】
本発明の人工血管は、移植部位に応じて耐圧性を適宜変更しても構わない。好ましくは耐圧性が４００mmＨｇ以上のものである。
【００２３】
本発明は、以下の（１）から（５）の工程を含む人工血管の製造方法を含みうる。
（１）以下の（A）又は（B）のいずれかに記載の脱細胞化血管シートを作製する工程、
（A）動物由来の血管をシート状に成型して血管シートを作製する工程、及び血管シートを脱細胞化して脱細胞化血管シートを作製する工程、
（B）動物由来の血管を脱細胞化して脱細胞化血管を作製する工程、及び脱細胞化血管をシート状に成型して脱細胞化血管シートを作製する工程、
（２）脱細胞化血管シートをロール構造に成型した際に、人工血管内を流れる血液と接する部分は中膜組織で裏打ちされた内膜組織で構成され、該シートをロール構造に成型した際に該シートが重なる部分（糊しろ部分）は内膜組織を除去し、中膜組織で構成される工程、
（３）生体組織接着剤を脱細胞化血管シートの糊しろ部分に塗布する工程、
（４）脱細胞化血管シートをロール構造に成型し、糊しろ部分を貼り合わせて人工血管とする工程、および
（５）工程（４）で得られた人工血管の外周表面を生体組織接着剤でコーティングする工程。
【００２４】
本発明の人工血管の製造方法は、生体組織接着剤としてフィブリン糊を使用する場合には、（３）の工程において、フィブリノゲンを糊しろ部分に擦り込む工程、及びトロンビン及びフィブリノゲンを糊しろ部分に塗布する工程を含むことが好ましい。
【００２５】
本発明の人工血管の製造方法は、脱細胞化が高静水圧法、界面活性剤、酵素法、高張液低張液法、及び凍結融解法からなる群より選択される脱細胞化であることが好ましい。
【００２６】
本発明の人工血管の製造方法は、脱細胞化が脱細胞化後に基底膜構造を維持する脱細胞化であることが好ましい。
【００２７】
本発明の人工血管の製造方法は、DNaseで処理する工程、及び／又はアルコールで処理する工程をさらに含むことが好ましい。
【００２８】
本発明は、脱細胞化血管シート又は脱細胞化血管シートをロール構造に成型した脱細胞化管状構造体、及び生体組織接着剤を含む人工血管用キットであって、該シートにおいて、人工血管内を流れる血液と接する部分は中膜組織で裏打ちされた内膜組織で構成され、該シートをロール構造に成型した際に該シートが重なる部分（糊しろ部分）は中膜組織で構成される、該キットを含みうる。
以下、実施例に従い、本願発明を更に詳細に説明するが、下記の実施例に何ら限定されるものではない。
【実施例１】
【００２９】
ボルヒールと脱細胞化動脈シートによる小口径人工血管の作製と耐圧試験
（１）実験方法
ブタ大動脈をシート状に形成し、外膜を全体的に剥離、内膜は全体の1/2から2/3の範囲を剥離した。高静水圧印加法で処理し、DNase液で7日間、アルコールで3日間、クエン酸バッファーで3日間洗浄した。作製した脱細胞化ブタ大動脈シートの表面の水分をふき取り、内膜剥離面（中膜組織露出面）にフィブリノゲン液（ボルヒール）を擦り込み、3分後フィブリノゲン液及び10倍希釈トロンビン液（ボルヒール）を混合塗布した。この部分を糊代として5分間圧着してシートをロール状に成型した。この際、人工血管内腔表面に内膜組織のみが露出するようにし、その外側を中膜組織で巻いて二重構造とした。生理食塩液で内腔を洗浄し、人工血管外周にフィブリノゲン液及びトロンビン液をスプレー塗布した。100単位/mLヘパリンナトリウム加生理食塩液に浸漬し、高圧滅菌処理した。作製した人工血管の一端を鉗子でクランプし、反対側の端部にカニューレを挿入して結紮した。カニューレにはシリンジ及びマノメーターを接続した。シリンジ内の生理食塩水を人工血管内に注入し、人工血管が破裂した際の圧力を耐圧力として測定した。【００３０】
（２）結果；耐圧力
375±61.2mmHgの耐圧力が得られた（n＝4）。
【実施例２】
【００３１】
ヤギにおけるボルヒールと脱細胞化動脈シートによる小口径人工血管の移植試験
（１）実験方法
麻酔下でヤギの右側頚動脈を露出して一部切除し、実施例1にある方法で作製した人工血管（内径約4mm、長さ約5cm）を吻合して自己血管と置換した。吻合部にフィブリノゲン液を擦り込んだ後に、フィブリノゲン液とトロンビン液をスプレー塗布した。処置中はヘパリンナトリウム添加5％糖液を点滴投与し、頚動脈クランプの3分前にはヘパリンナトリウム300単位/kgを単回静脈内投与した。術後の抗凝固処置は行わなかった。処置後3週目に安楽殺し、処置部を採材して病理検査を行った。【００３２】
（２）結果
剖検：いずれの人工血管も開存していた。また、内腔には、血栓、閉塞、又は動脈瘤性拡張の徴候のない滑らかな管腔面を示していた。
病理組織検査：人工血管内腔に内皮細胞の層が認められた（図2）。人工血管壁には自己組織が入り込み、内部に毛細血管新生を伴っており，自己血管様の構造に変化していた。
【産業上の利用可能性】
【００３３】
本発明の人工血管は例えば医療用材料の製造業で使用される。
【図１】
2014109185.tif 000003
【図２】
2014109185.tif 000004
【国際調査報告】
2014109185.tif 000005
2014109185.tif 000006
2014109185.tif 000007
2014109185.tif 000008